FR 3022553 A1 20151225 FR 1455723 A 20140620 1 COMPOSITION DE PRIMAIRE EN PHASE AQUEUSE VIA DES POLYMERES HETEROCYCLIQUES SOUS FORME DE POUDRES OBTENUES PAR BROYAGE La présente invention concerne de manière générale une composition aqueuse de semi-fini de primaire de revêtement antiadhésif, présentant une excellente résistance à la corrosion et à l'abrasion, ainsi qu'un jaunissement réduit. L'invention appartient au domaine des revêtements antiadhésifs destinés à être appliqués sur des articles culinaires et, plus particulièrement, à celui de la formulation de primaires de tels revêtements. Il est connu de l'homme de l'art que les articles culinaires doivent répondre à des critères de performances quant à leur anti-adhésivité, leur résistance à la rayure et plus généralement aux multiples agressions auxquelles ils sont soumis en usage. Les revêtements à base de polymères fluorés sont ceux qui apportent le meilleur compromis pour l'ensemble de ces propriétés. Il subsiste toutefois une difficulté pour l'adhérence de ces revêtements et de très nombreuses solutions ont été proposées. Une part importante des formulations destinées à promouvoir l'adhésion du PTFE est réalisée en utilisant une co-résine d'adhésion. Parmi les résines les plus utilisées on retrouve les polyamide-imides (PAI), les polyimides (PI), les polyéther éther cétones (PEEK), les polyéthercétones (PEK), les polyéthersulfones (PES) et les polysulfures de phénylène (PPS). Pour une utilisation en combinaison avec les dispersions colloïdales de PTFE, ces co-résines d'adhésion doivent nécessairement être 3022553 2 préalablement mises en phase aqueuse généralement selon deux modes. Pour le premier mode, on part d'une résine en solution dans un solvant aprotique polaire tel que le 5 N-éthylpyrrolidone (NEP), ou encore le N-méthylpyrrolidone (NMP). Ensuite, on réalise une salification des groupements acides par ajout d'amines primaires ou secondaires très basiques, puis on introduit de l'eau pour procéder à l'inversion de phase. 10 Il est à noter que la plupart des solvants aprotiques polaires sont soumis à un étiquetage en tant que produit nocif, voire même toxique, dans la réglementation REACH (Règlement du Parlement européen et du Conseil concernant l'enregistrement, l'évaluation et 15 l'autorisation des substances chimiques, ainsi que les restrictions applicables à ces substances). De ce fait, l'impact sur l'environnement et la santé engendré par une telle utilisation est non négligeable. Par solvant aprotique polaire toxique, on entend, 20 au sens de la présente invention, un solvant contenant des substances cancérogènes, mutagènes ou reprotoxiques de catégorie lA et 1B et sur lequel des pictogrammes de dangerosité doivent être apposés pour informer les utilisateurs des risques et dangers associés à ce type de 25 produit (tel que défini par le Règlement CE N° 1272/2008 du Parlement Européen et du Conseil du 16 septembre 2008 et de ses adaptations au progrès scientifique et technique). Pour le deuxième mode, on part d'une résine en 30 poudre hydro-émulsifiable, sur laquelle on ajoute une ou plusieurs amines fortes pour salifier les groupes acides et créer une émulsion dans de l'eau chaude. 3022553 3 D'un point de vue fonctionnel, le premier mode utilisant des résines de polymères hétérocycliques livrées en solution dans un solvant aprotique polaire est plus facile à mettre en oeuvre. Toutefois, ces résines en 5 solution présentent des granulométries élevées avec des diamètres d50 supérieurs à 500 pm. Sous cette forme, elles sont inexploitables pour élaborer des revêtements dont les épaisseurs moyennes sont typiquement comprises entres 5 et 40 pm. De surcroît, ces résines ne peuvent 10 pas être stabilisées dans des formulations de revêtement car elles sédimentent rapidement à cause de leurs tailles. En outre, l'introduction d'amines de salification réduit la masse moléculaire. De ce fait, la filmification 15 est souvent moins bonne qu'espérée et l'adhérence et/ou la tenue à la corrosion s'en trouvent affaiblies. Enfin l'introduction d'amines de salification, quel que soit leur type, accentue le jaunissement lors de l'élaboration du revêtement. 20 Le brevet US 5,910,558, de la société BASF, décrit une composition de primaire à base de polymère hétérocyclique (notamment PES ou PEK) en solution dans un solvant aprotique polaire, pouvant être appliquée sur des articles culinaires pour former un revêtement antiadhésif 25 homogène. En particulier, la composition d'US 5,910,558 comprend du PES ou du PEK se présentant sous forme d'une poudre, constituée de grains sphériques, et dont la granulométrie est comprise entre 2 et 70 pm, et préférentiellement comprise entre 5 et 50 pm, un solvant 30 aprotique polaire tel que le NMP, et un polymère thermoplastique pouvant être du PTFE. Cette composition est exempte de base de Lewis, mais comporte un taux élevé 3022553 4 de solvant aprotique polaire toxique. Il en résulte que la composition obtenue est soumise à un étiquetage en tant que composition toxique. Cependant, de telles compositions à taux élevé de 5 solvant aprotique polaire présentent trois inconvénients notoires. La composition décrite par US 5,910,558 est toxique au regard de la réglementation REACH, et conduit à un revêtement dont la résistance à l'abrasion est faible et qui présente une tendance à jaunir. 10 Pour pallier cela, la demanderesse a mis au point une composition aqueuse de semi-fini de primaire résistant à de hautes températures et à l'abrasion, non toxique, et présentant un jaunissement superficiel du revêtement très réduit, voire même inexistant. 15 Plus particulièrement, la présente invention a pour objet une composition aqueuse de semi-fini de primaire exempte de base de Lewis (c'est-à-dire, entre autres d'amines), et comprenant au moins un polymère hétérocyclique et de l'eau, le polymère hétérocyclique se 20 présentant sous la forme d'une poudre dont le diamètre d90 est inférieur ou égal à 20 pm, et plus particulièrement dont le diamètre d50 est inférieur ou égal à 10 pm. Une telle granulométrie permet d'obtenir des 25 revêtements de faibles épaisseurs résistants à l'abrasion. De plus, cette granulométrie permet d'atténuer l'effet de sédimentation dans la composition de semi-fini. Avantageusement, la composition aqueuse de semi30 fini selon l'invention comprend entre 0 et 10 % en poids de solvant aprotique polaire par rapport au poids total de la composition aqueuse de semi-fini. 3022553 5 En vue de l'obtention d'un primaire non étiqueté (c'est-à-dire non toxique), il est nécessaire que la concentration en solvant aprotique polaire toxique, dit étiqueté, soit la plus faible possible, voire même 5 qu'elle soit nulle (la seule source de ce type de solvant provenant de la teneur résiduelle liée à l'utilisation d'un polymère hétérocyclique se présentant sous forme de poudre contenant des traces de solvant aprotique polaire toxique tel que le N-méthylpyrrolidone (NMP). De plus, le 10 fait de n'incorporer dans la composition de semi-fini qu'une faible quantité d'un tel solvant limite le jaunissement du revêtement. Outre le jaunissement, une teneur élevée en ces solvants est inutilement couteuse. Par conséquent, la composition aqueuse de semi15 fini selon l'invention comprend au plus 5 % en poids, et de préférence au plus 0,3% en poids de solvant aprotique polaire toxique. Selon un premier mode de réalisation avantageux de la composition de semi-fini selon l'invention, on 20 utilise un ou plusieurs polymères hétérocycliques possédant un indice d'acide égal à 0 mg de KOH/g. Ceci correspond à une caractéristique des polymères autres que les PAI et les PI. On comprend que pour ces types de polymères, aucune salification n'est possible. 25 Avantageusement, ce ou ces polymères hétérocycliques sont un polyéther sulfone (PES), ou un polysulfure de phénylène (PPS), ou un polyéther éther cétone (PEEK), ou un polyéther cétone (PEK), ou un dérivé des polymères susmentionnés. 30 Selon un deuxième mode de réalisation avantageux de la composition de semi-fini selon l'invention, on utilise un ou plusieurs polymères hétérocycliques 3022553 6 possédant des indices d'acide compris entre 1 et 200 mg de KOH/g. Avantageusement, ce ou ces polymères hétérocycliques sont un polyimide (PI) ou un polyamide- 5 imide (PAI). Ces polymères présentent une tenue thermique élevée et une bonne dureté que l'on peut associer aux motifs aromatiques de la structure. Avantageusement, le degré de polymérisation des polymères hétérocycliques précités, selon l'une 10 quelconque des deux compositions de semi-fini précédentes, est supérieur ou égal à 5. Par degré de polymérisation d'un polymère, on entend, au sens de la présente invention, le nombre de répétitions du motif de base dans ce polymère. 15 La présente invention a également pour objet une composition aqueuse de primaire qui comprend : - une composition aqueuse de semi-fini telle que définie précédemment, - au moins une résine fluorocarbonée, et 20 - entre 2 à 20 % en poids d'au moins un solvant par rapport au poids total de ladite composition aqueuse de primaire. Avantageusement, le solvant utilisé dans la composition aqueuse de primaire est un solvant aprotique 25 polaire. Avantageusement, le solvant aprotique polaire est un solvant aprotique polaire non toxique. Le fait d'incorporer un solvant aprotique polaire non toxique dans la composition permet d'obtenir une 30 composition de primaire non étiquetée (en d'autres termes non toxique). 3022553 7 Avantageusement, le solvant aprotique polaire non toxique est le N-formylmorpholine (NFM). Ce solvant aprotique n'étant pas toxique, les risques et dangers liés à l'environnement et à la santé 5 d'autrui sont limités. En outre, l'utilisation des formulations est considérablement facilitée car ces formulations peuvent être mises en oeuvre avec seulement un minimum de précautions. Avantageusement, la résine fluorocarbonée est 10 choisie dans le groupe comprenant le polytétrafluoroéthylène (PTFE), les copolymères de tétrafluoroéthylène et de perfluoropropylvinyléther (PFA), les copolymères de tétrafluoroéthylène et d'hexafluoropropène (FEP), le polyfluorure de vinylidène 15 (PVDF), les copolymères de tétrafluoroéthylène et de polyméthylvinyléther (MVA), les terpolymères de tétrafluoroéthylène, de polyméthylvinyléther et de fluoroalkylvinyléther (TFE/PMVE/FAVE), l'éthylène tétrafluoroéthylène (ETFE), et leurs mélanges. 20 De manière avantageuse, la résine fluorocarbonée est le polytétrafluoroéthylène (PTFE), ou un mélange de PTFE et de PFA (PTFE/PFA), ou un mélange de PTFE et de FEP (PTFE/FEP). Avantageusement, la résine fluorocarbonée 25 représente 1 à 99 % en poids du poids total sec de la composition de primaire. De préférence, la résine fluorocarbonée représente 30 à 80 % en poids du poids total sec de la composition de primaire. 30 Avantageusement, la composition comprend en outre au moins une charge. 3022553 8 Avantageusement, la charge représente moins de 40 % en poids, et de préférence de 3 à 20% en poids, du poids total de la composition de primaire. Avantageusement, la charge est sous forme de 5 nanoparticules de silice et/ou d'alumine. La présente invention a également pour objet un procédé de préparation d'une composition aqueuse de semi-fini de primaire comprenant les étapes suivantes : a) la fourniture d'au moins un polymère 10 hétérocyclique ; b) le broyage dudit polymère hétérocyclique pour obtenir une poudre de granulométrie dont le diamètre d90 est inférieur ou égal à 20 pm, et avantageusement dont le diamètre d50 est inférieur ou égal à 10 pm ; 15 c) la préparation d'un mélange aqueux contenant ledit polymère hétérocyclique, de l'eau, et un solvant aprotique polaire dont la concentration est comprise entre 0 et 10 % en poids total dudit mélange ; d) la mise en suspension dudit mélange aqueux (qui 20 peut être réalisée par un disperseur à agitation mécanique et/ou sonique) pour obtenir une composition aqueuse de semi-fini de primaire, exempte de base de Lewis. Le broyage de l'étape b) peut-être un broyage 25 cryogénique ou un broyage mécanique à température ambiante. Avantageusement, la composition aqueuse de semi-fini préparée à l'étape d) peut comprendre au plus 5 % en poids, et de préférence au plus 0,3 % en poids, de 30 solvant aprotique polaire toxique. La présente invention a également pour objet un procédé de préparation d'une composition aqueuse de 3022553 9 primaire comprenant le mélange de la composition de semi-fini selon l'invention avec une résine fluorocarbonée en poudre ou en dispersion aqueuse et entre 2 et 20 % en poids d'au moins un solvant par rapport au poids total de 5 ladite composition aqueuse de primaire. La présente invention a également pour objet un procédé de fabrication d'un article comprenant les étapes suivantes : i. la fourniture d'un substrat métallique 10 présentant deux faces opposées ; ii. l'application, sur l'une des faces dudit substrat, d'au moins une couche de composition aqueuse de semi-fini selon l'invention ou d'une couche de composition aqueuse de primaire selon l'invention ; 15 iii. l'application, sur ladite couche de composition de semi-fini ou de composition de primaire, d'au moins une couche de composition de finition comprenant au moins une résine fluorocarbonée ; puis iv. la cuisson de l'ensemble à une température 20 comprise entre 300°C et 430°C. La présente invention a encore pour objet un article susceptible d'être obtenu selon le procédé de l'invention pour la fabrication d'un article. L'article selon l'invention peut être un article 25 culinaire dont l'une des faces constitue une face interne concave destinée à être en contact avec des aliments placés à l'intérieur dudit article et l'autre face est une face externe convexe destinée à être en contact avec une source de chaleur. 30 L'invention est illustrée plus en détail dans les exemples suivants. 3022553 10 EXEMPLES Produits 5 Supports supports en aluminium sablés sur leurs deux faces principales (présentant une rugosité moyenne arithmétique Ra mesurée comprise entre 1,5 et 6 pm), supports en aluminium lisses simplement dégraissés 10 Compositions aqueuses de semi-fini - Amines : o triéthylamine, RN-CAS : 121-44-8 ; très forte odeur d'amine 15 - Résines polymères hétérocycliques : o polyamide-acide amique sous forme pulvérulente à 35 % d'extrait sec et contenant des traces (en général moins de 1 % en poids de NMP (N-méthylpyrrolidone), commercialisé sous la marque 20 TORLON AI3OLM par SOLVAY (dont le degré de polymerisation est de 8) o résine polyamide-imide (PAI) à 29 % d'extrait sec dans la NEP (N-éthylpyrrolidone), commercialisée par HUNTSMAN sous la marque RHODEFTAL 210, dont le degré 25 de polymérisation est de 15 o résine de polysulfure de phénylène (PPS), commercialisée sous la marque déposée RYTON® PR11 par la société Ryton, dont le degré de polymérisation est de 100 30 o résine polyéthersulphone (PES), grade micronisé de chez BASF dont le degré de polymérisation est de 10 3022553 11 - Solvants aprotiques polaires non étiquetés (c'est-à- dire non toxiques au sens de la présente invention): o N-formylmorpholine (NFM) de chez BASF o Diméthyl sulfoxyde (DMSO) de chez ARKEMA 5 - Solvants aprotiques polaires étiquetés (c'est-à-dire toxiques au sens de la présente invention) : o N-éthylpyrrolidone (NEP) de chez BASF o N-méthylpyrrolidone (NMP) de chez BASF 10 Compositions aqueuses de primaire charge : silice colloïdale non modifiée en surface avec une surface spécifique de 220m2/g environ et qui se présente sous forme de dispersion aqueuse avec un extrait sec de 30 % 15 dispersion de noir de carbone à 25 % d'extrait sec dispersion de PTFE à 60 % d'extrait sec système tensioactif non-ionique à base d'alkylphénol éthoxylé à 13 % d'extrait sec résine acrylique : solution de polymère acrylique à 20 30 % en phase aqueuse propylène glycol (solvant organique) Tests 25 Détermination de l'extrait sec d'une composition aqueuse de semi-fini PRINCIPE L'extrait sec d'un produit est la partie solide 30 résiduelle restant après évaporation des matières volatiles qu'il contient. La température et la durée de séchage jouent un grand rôle, car les solvants à point 3022553 12 d'ébullition élevé, les fractions de monomères, les diluants réactifs et les sous-produits de réaction (selon leur degré de rétention) quittent très lentement le film en formation. Il est donc très important de définir de 5 façon très conventionnelle des conditions de séchage normalisées, aussi proches que possible de la pratique. MODE OPERATOIRE Pour mesurer cet extrait sec, on procède de la manière 10 suivante : on pèse une coupelle en aluminium : mo = masse de la coupelle ; on dispose entre 0,5g et 3g de produit à étudier ; on pèse la coupelle remplie : m1 = masse de la 15 coupelle remplie ; ml-mo = masse de l'échantillon avant étuvage ; on place la coupelle dans une étuve à 210°C pendant deux heures ; après étuvage et après refroidissement, on pèse la 20 coupelle : masse m2 = masse de la coupelle remplie après étuvage et refroidissement ; m2-mo = masse de l'échantillon après étuvage ; l'extrait sec est donné par la formule (1) ci-dessous : 25 Extrait sec = 100* [ (m2-mo) / (mi-mo) ] Mesure de la taille et de la distribution de tailles des particules par diffraction de la lumière pour des poudres de taille comprise entre environ 100 nm et environ 5 mm. 30 La diffraction par laser permet de mesurer des poudres de diamètre équivalent compris entre 3500 pm à environ 0,01 pm. Les limitations principales apparaissent lorsqu'il 3022553 13 est nécessaire d'analyser des particules non-sphériques, et lorsque les propriétés optiques des matériaux ne sont pas disponibles. 5 Evaluation de l'adhérence d'une couche de primaire sur un substrat en aluminium lisse On effectue un test par quadrillage selon la norme ISO 2409, suivi d'une immersion de l'article pendant 18 heures (consistant en une alternance de 3 cycles de 3 10 heures dans de l'eau bouillante et de 3 cycles de 3 heures dans l'huile à 200°C). Puis, on observe si le revêtement antiadhésif présente ou non un décollement. La cotation est la suivante : - aucun carré ne doit être décollé pour obtenir une 15 cotation de 100 (adhérence excellente) ; - en cas de décollement la valeur relevée est égale à la cotation de 100 diminuée du nombre de carrés décollés. 20 Evaluation du jaunissement Le jaunissement après cuisson des plaquettes revêtues est évalué visuellement par comparaison inter-plaquettes. Principe de fonctionnement du broyeur en jarre (broyage 25 mécanique) PRINCIPE Le broyage à billes consiste à charger une jarre avec l'échantillon à broyer et des billes dites de broyage et 30 à faire tourner la jarre autour de son axe à une certaine vitesse. La rotation de la jarre s'effectue généralement à l'aide d'une machine à rouleaux. L'échantillon peut 3022553 14 être broyé sous forme sèche ou dispersée dans un solvant approprié (par ex. dans l'eau ou dans l'alcool). La dispersion peut également contenir certains adjuvants (comme un dispersant ou un anti-mousse). 5 DEFINITION DES PRINCIPAUX PARAMETRES DE BROYAGE le volume de la jarre, - le volume total de billes de broyage, - le(s) diamètre(s) des billes de broyage, 10 - le volume de matière à broyer, la vitesse de rotation de la jarre, la durée du broyage. - Vitesse de rotation de la jarre 15 Afin d'optimiser le broyage, il est recommandé d'utiliser une vitesse de rotation d'environ 60-65 % de la vitesse maximale. - Choix des billes de broyage (volume et diamètre(s)) 20 Le diamètre moyen des billes de broyage doit être adapté à la dimension des particules à broyer. Plus les particules sont fines, plus le diamètre des billes à utiliser sera petit. L'efficacité du broyage est optimale lorsqu'on utilise un mélange de billes de broyage de 25 trois catégories de diamètres différents, dont le rapport est le suivant 1 : (1,25 à 2) : (1,5 à 4). Le volume total de billes, y compris les vides entre les billes, représentera environ 50-60 % du volume intérieur de la jarre. Les billes de tailles différentes sont 30 avantageusement réparties selon la proportion pondérale suivante par rapport au poids total des billes : 25 % de petites billes, 50 % de billes moyennes et 25 % de 3022553 15 grosses billes. La dimension des billes les plus petites est comprise entre 2 et 10 mm. L'alumine et la zircone stabilisée sont couramment utilisées comme matériau des billes. 5 - Volume de matière dans le broyeur Afin de limiter l'usure des billes de broyage, la charge à broyer doit recouvrir totalement la charge de billes. En général, elle représentera un volume correspondant à 10 environ 25% du volume de la jarre. Si la charge à broyer est une poudre sèche, le volume des billes sera ajusté après quelques minutes de broyage. Le broyage réduisant la taille des particules ainsi que le volume des vides entre particules, il est nécessaire de 15 contrôler périodiquement si le volume de charge à broyer est suffisant pour recouvrir toutes les billes. Si cela n'est plus le cas, il est nécessaire de retirer l'excès de billes afin de limiter au maximum la contamination de la poudre. 20 Le broyage sera effectué pendant 2 heures. A la fin du broyage, la poudre broyée est récupérée et sa granulométrie caractérisée à l'aide d'un granulomètre à diffraction laser commercialisé sous la dénomination commerciale Mastersizer de la société Malvern. 25 3022553 16 EXEMPLE 1 d'une composition aqueuse de semi-fini selon l'invention (SF1) : Préparation d'une composition aqueuse de semi-fini SF1 à base de résine PAI. 5 On réalise une composition aqueuse de semi-fini SF1 comportant les composés suivants, leurs quantités respectives étant indiquées ci-dessous - Polyamide acide amique (à 35 % d'extrait sec et 10 contenant des traces de NMP) : 616,0 g - Eau déminéralisée : 726,3 g TOTAL : 1342,3 g Pour réaliser la composition aqueuse de semi-fini 15 SF1, on procède comme suit : - on utilise un système simple et connu de broyage à boulets (billes) en jarre de 3 litres pour obtenir une pâte constituée d'une suspension stable de particules dans de l'eau dont la granulométrie finale 20 est importante pour l'enduction par pulvérisation et l'obtention des propriétés d'adhérence du revêtement obtenues ; - la masse de billes dans la jarre est comprise entre 3 kg et 3,2 kg ; 25 - on procède avec un mélange de billes d'alumine avec trois diamètres différents : 2 cm, 2,5 cm et 3 cm ; - la vitesse de rotation de la jarre est comprise entre 9 et 10 m/s. La vitesse de rotation des rouleaux est de l'ordre de 160 m/s ; 3022553 17 - on introduit, dans la jarre, la poudre de polyamide acide amique, dont la granulométrie initiale varie du mm à quelques centaines de microns ; puis - on ajoute l'eau déminéralisée ; 5 - on place la jarre à température ambiante avec le mélange ainsi obtenu et les billes sur des rouleaux pendant la durée nécessaire et suffisante (en général comprise entre 12 et 24 heures) pour réduire la taille des particules de PAI jusqu'à des valeurs 10 comprises en d90 de l'ordre de 1 à 50 pm et de préférence de 5 pm à 30 pm, voire de préférence de 10 pm à 20 pm. Les propriétés de la composition aqueuse SF1 ainsi obtenue sont les suivantes : 15 - extrait sec théorique : 16,3 % - extrait sec mesuré dans la composition : 16,2 % - il s'agit d'une suspension de couleur blanc crème. - le pH de cette composition est compris entre 3 et 4. - viscosité (en coupe 2,5 selon la norme DIN EN ISO 20 2433) : 45 s ; la composition SF1 est toujours stable après 60 jours de stockage, et l'évolution dans le temps de la viscosité est inférieure à 20 %. - la détermination de la taille des particules par diffraction de la lumière à l'aide du granulomètre 25 laser Mastersizer montre que l'on obtient un pic principal en d50 centré sur un diamètre moyen compris entre 5 et 6 pm et qu'il n'y a pas de grosses particules de taille supérieure à 20 pm (d90 de 19 pm). L'absence de particules de taille supérieure à 30 20 pm confirme la mise en suspension de la totalité de la poudre. 3022553 18 EXEMPLE 2 d'une composition aqueuse de semi-fini selon l'invention (SF2) : Préparation d'une composition aqueuse de semi-fini SF2 à base de résine PAI, sans base de Lewis, mais avec un 5 solvant aprotique polaire. On réalise une composition aqueuse de semi-fini SF2 comportant les composés suivants, leurs quantités respectives étant indiquées ci-dessous : 10 - Polyamide acide amique (à 35 % d'extrait sec et contenant des traces de NMP) : 616,0 g - N-formylmorpholine (NFM) : 130 g - Eau déminéralisée : 596,3 g - TOTAL : 1342,3 g 15 Pour réaliser la composition aqueuse de semi-fini SF2, on procède de la même manière que dans l'exemple 1. Les propriétés de la composition aqueuse SF2 ainsi obtenue sont les suivantes : 20 - extrait sec théorique : 16,3 % - extrait sec mesuré dans la composition : 16,2 % - il s'agit d'une suspension de couleur blanc crème - le pH de cette composition est compris entre 3 et 4. - viscosité (en coupe 2,5 selon la norme DIN EN ISO 25 2433) : 50 s ; la composition SF2 est toujours stable après 60 jours de stockage, et l'évolution de la viscosité dans la durée est inférieure à 20 %, - la détermination de la taille des particules par diffraction de la lumière à l'aide du granulomètre 30 laser Mastersizer montre que l'on obtient un pic principal en d50 centré sur un diamètre moyen 3022553 19 comprise entre 5 et 6 pm et qu'il n'y a pas de grosses particules supérieures à 20 pm (d90 de 19 pm). L'absence de particules supérieures à 20 pm confirme la mise en suspension de la totalité de la 5 poudre. EXEMPLE 3 d'une composition aqueuse de semi-fini selon l'invention (SF3) : Préparation d'une composition aqueuse de semi-fini selon 10 l'invention SF3 à base de résine PAI, sans base de Lewis, mais avec un solvant aprotique polaire. On réalise une composition aqueuse de semi-fini SF3 comportant les composés suivants, leurs quantités 15 respectives étant indiquées ci-après : - Polyamide acide amique (à 35 % d'extrait sec et contenant des traces de NMP) : 616,0 g - N-éthylpyrrolidone (NEP) : 142 g - Eau déminéralisée : 584,0 g 20 - TOTAL : 1342,0 g Pour réaliser la composition aqueuse de semi-fini SF3, on procède de la même manière que dans les exemples 1 et 2. 25 Les propriétés de la composition aqueuse SF3 ainsi obtenue sont les suivantes : - extrait sec théorique : 16,3 % - extrait sec mesuré dans la composition : 16,2 % - il s'agit d'une suspension de couleur blanc crème. 30 - le pH de cette composition est compris entre 3 et 4. 3022553 20 - viscosité (en coupe 2,5 selon la norme DIN EN ISO 2433) : 50 s ; la composition SF3 est toujours stable après 60 jours de stockage, et l'évolution de la viscosité dans le temps est inférieure à 20 %, 5 - la détermination de la taille des particules par diffraction de la lumière à l'aide du granulomètre laser Mastersizer montre que l'on obtient un pic principal en d50 centré sur un diamètre moyen de 5 à 6 pm et qu'il n'y a pas de grosses particules dont la 10 taille est supérieure à 20 pm (d90 de 19 pm). L'absence de particules dont la taille est supérieure à 20 pm confirme la mise en suspension de la totalité de la poudre. 15 EXEMPLE COMPARATIF 1 d'une composition aqueuse de semi-fini (SFC1) : Préparation d'une composition aqueuse de semi-fini SFC1 à base de résine PAI avec une base de Lewis et une teneur élevée en solvant aprotique polaire. 20 On réalise une composition aqueuse de semi-fini SFC1 comportant les composés suivants, leurs quantités respectives étant indiquées ci-après : - Résine PAI à 29 % d'extrait sec dans NEP : 327,9 g 25 - Solvant aprotique polaire (NEP) : 117,7 g - Triéthylamine : 32,8 g - Eau déminéralisée : 521,6 g - TOTAL : 1000 g 30 La mise en solution de la PAI comporte une étape de broyage de la PAI. Le broyage de la composition SFC1 est réalisé dans un broyeur à billes de marque 3022553 21 Discontimill®, à température ambiante pendant une durée pouvant varier entre 2 et 5 heures. Ce broyage consiste en un broyage mécanique pendant lequel on ajoute progressivement de l'eau. 5 Dans la composition SFC1, le rapport pondéral eau/amine est d'environ 94/6. Le pourcentage pondéral d'amine dans la composition SFC1 est de 3,3 %. Le rapport pondéral polyamide acide amique/amine est de 74/26. Le taux de solvant aprotique polaire dans 10 la composition SFC1 est de 35 % en poids par rapport au poids total de la composition SFC1. Les propriétés de la composition aqueuse SFC1 ainsi obtenue sont les suivantes : - extrait sec théorique : 9,5 % 15 - extrait sec mesuré dans la composition : 9,3 % - il s'agit d'une solution de couleur jaune translucide et très visqueuse. - viscosité (en coupe 4 selon la norme DIN EN ISO 2433/ASTM D5125) : 130 s. 20 - après mise en vieillissement à 40°C, la composition SFC1 n'est plus stable après 10 jours de stockage. Elle a décanté et la partie inférieure s'est fortement épaissie. 25 3022553 22 EXEMPLE COMPARATIF 2 d'une composition aqueuse de semi-fini (SFC2) : Préparation d'une composition aqueuse de semi-fini SFC2 à base de résine PAI dont la taille de particule d90 est 5 supérieure à 55 pm, sans solvant aprotique polaire ni base de Lewis. On réalise une composition aqueuse de semi-fini SFC2 comportant les composés suivants, leurs quantités 10 respectives étant indiquées ci-dessous : - Polyamide acide amique (à 35 % d'extrait sec et contenant des traces de NMP) : 458,92 g - Eau déminéralisée : 541,08 g - TOTAL : 1000 g 15 Pour réaliser la composition aqueuse de semi-fini SFC2, on procède de la même manière que dans les exemples 1 à 3 selon l'invention. Les propriétés de la composition aqueuse SFC2 20 ainsi obtenue sont les suivantes : - extrait sec théorique : 16,3 % - extrait sec mesuré dans la composition : 16,2 % - il s'agit d'une suspension de couleur blanc crème. - le pH de cette composition est compris entre 3 et 4. 25 - la composition SFC2 décante en une journée. - la détermination de la taille des particules par diffraction de la lumière à l'aide du granulomètre laser Mastersizer montre que l'on obtient un pic principal en d50 centré sur un diamètre moyen de 15 à 30 25 pm et un d90 de 40 à 55 pm. 3022553 23 EXEMPLE COMPARATIF 3 d'une composition aqueuse de semi-fini (SFC3) : Préparation d'une composition aqueuse de semi-fini SFC3 à base de résine PAI, sans solvant aprotique polaire et 5 avec une amine tertiaire. On réalise une composition aqueuse de semi-fini SFC3 comportant les composés suivants, leurs quantités respectives étant indiquées ci-dessous : 10 Polyamide acide amique (à 35 % d'extrait sec et contenant des traces de NMP) : 149 g - Triéthylamine : 26 g - Eau déminéralisée : 710 g - TOTAL : 885 g 15 Pour réaliser la composition aqueuse de semi-fini SFC3, on procède comme suit : on introduit dans un réacteur l'eau et l'amine ; le mélange obtenu est mis sous agitation, puis 20 chauffé à une température de 65°C +/- 5°C ; puis, on introduit, sous agitation, dans le mélange la poudre de polyamide acide amique ; le rapport pondéral eau/amine est d'environ 97/3, de sorte que l'amine est en large excès par rapport aux 25 groupements carboxyliques terminaux de l'acide polyamide-amique. Le pourcentage pondéral d'amine dans la composition SFC3 est de 2,9 %. Le taux de solvant aprotique polaire dans la composition SFC3 est inférieur à 1 % en poids par rapport au poids 30 total de la composition ; 3022553 24 la composition ainsi obtenue est maintenue sous agitation à 65°C pendant au minimum 2h30 et jusqu'à 5 heures au maximum. Les propriétés de la composition aqueuse SFC3 5 ainsi obtenue sont les suivantes : - extrait sec théorique : 6 % - extrait sec mesuré dans la composition : 6,1 % - il s'agit d'une émulsion très fluide et de couleur blanche opalescente. 10 - le pH de la composition est compris entre 10 et 11. - viscosité (en coupe 2,5 selon la norme DIN EN ISO 2433/ASTM D5125) : 50 s ; après mise en vieillissement à 40°C, la composition de semi-fini SFC3 est toujours stable après 60 jours de stockage, 15 et l'évolution de la viscosité dans le temps est inférieure à 20 %. - la détermination de la taille des particules par diffraction de la lumière à l'aide du granulomètre laser Mastersizer montre que l'on obtient un pic 20 principal centré sur un diamètre moyen de 135 nm et qu'il n'y a pas de grosses particules supérieures à 4 pm. L'absence de particules supérieures à 4 pm confirme la mise en émulsion de la totalité de la poudre. 25 3022553 25 EXEMPLE COMPARATIF 4 d'une composition aqueuse de semi-fini (SFC4) : Préparation d'une composition aqueuse de semi-fini SFC4 à base de résine PAI, sans base de Lewis, mais avec un 5 solvant aprotique polaire. On réalise une composition aqueuse de semi-fini SFC4 comportant les composés suivants, leurs quantités respectives étant indiquées ci-dessous : 10 - Polyamide acide amique (à 35 % d'extrait sec et contenant des traces de NMP) : 616,0 g - N-éthylpyrrolidone (NEP) : 409 g - Eau déminéralisée : 335,0 g - TOTAL : 1360,0 g 15 Pour réaliser la composition aqueuse de semi-fini SFC4, on procède de la même manière que dans les exemples 1 à 3 selon l'invention. Les propriétés de la composition aqueuse ainsi 20 obtenue SFC4 sont les suivantes : - extrait sec théorique : 16,1 % - extrait sec mesuré dans la composition : 16,0 % - le taux de solvant aprotique polaire étiqueté, la N-éthylpyrrolidone, est de 30 %. 25 - il s'agit d'une suspension de couleur blanc crème. - le pH de cette composition est compris entre 3 et 4. - viscosité (en coupe 2,5 selon la norme DIN EN ISO 2433) : 60 s ; la composition SFC4 est toujours stable après 60 jours de stockage, et l'évolution 30 dans le temps de la viscosité est inférieure à 20 %. 3022553 26 - la détermination de la taille des particules par diffraction de la lumière à l'aide du granulomètre laser Mastersizer montre que l'on obtient un pic principal en d50 centré sur un diamètre moyen de 5 à 5 6 pm et qu'il n'y a pas de grosses particules supérieures à 20 pm (d90 de 19 pm). L'absence de particules supérieures à 20 pm confirme la mise en suspension de la totalité de la poudre. 10 EXEMPLE 4 d'une composition aqueuse de semi-fini (SF4) : Préparation d'une composition aqueuse de semi-fini selon l'invention SF4, sans solvant aprotique polaire, ni base de Lewis. 15 On réalise une composition aqueuse de semi-fini SF4 comportant les composés suivants, leurs quantités respectives étant indiquées ci-après : - Polyéthersulfone PES (100 % d'extrait sec) : 119,13 g - Eau déminéralisée : 624,00 g 20 - TOTAL : 744,13 g Pour réaliser la composition aqueuse de semi-fini SF4, on procède comme suit : on utilise une poudre initiale de polyéthersulfone 25 dont la granulométrie varie de 20 pm à 1 mm, et plus particulièrement un d90 de 50 pm et un d50 de 25 pm ; on introduit la poudre de polyéthersulfone dans un réacteur ; puis on ajoute l'eau déminéralisée ; 30 la mise en suspension de la PES comporte une étape de broyage, et le broyage est réalisé dans un broyeur à 3022553 27 billes de marque Discontimill®, à température ambiante pendant une durée pouvant varier entre 15 et 30 heures, de préférence entre 12 et 24 heures jusqu'à ce que la taille des particules atteigne des 5 valeurs de d90 comprises entre 1 et 50 pm, et de préférence entre 5 pm et 30 pm voire de préférence entre 10 pm et 20 pm. Les propriétés de la composition aqueuse ainsi obtenue SF4 sont les suivantes : 10 - extrait sec théorique : 18,2 % - extrait sec mesuré dans la composition : 18,3 % - il s'agit d'une suspension de couleur blanche opaque. - le pH de cette composition est compris entre 6 et 7. - viscosité (en coupe 4 selon la norme DIN EN ISO 15 2433/ASTM D5125) > 30 s après mise en vieillissement à 40°C, la composition SF4 est toujours stable après 60 jours de stockage, et l'évolution dans le temps de la viscosité est inférieure à 20 %. 20 - la détermination de la taille des particules par diffraction de la lumière à l'aide du granulomètre laser Mastersizer montre que l'on obtient un pic principal en d50 centré sur un diamètre moyen de 5 à 6 pm et un d90 de 19 pm. L'absence de particules 25 supérieures à 20 pm confirme la mise en suspension de la totalité de la poudre. 3022553 28 EXEMPLE COMPARATIF 5 d'une composition aqueuse de semi- fini (SFC5) : Préparation d'une composition aqueuse de semi-fini SFC5 sans solvant aprotique polaire, ni base de Lewis, mais 5 avec une taille de particule d90 supérieure à 40 pm. On réalise une composition aqueuse de semi-fini SFC5 comportant les composés suivants, leurs quantités respectives étant indiquées ci-dessous : 10 - Polyéthersulfone PES (100 % d'extrait sec) : 119,13 g - Eau déminéralisée : 625,00 g - TOTAL : 744,13 g Pour réaliser la composition aqueuse de semi-fini 15 SFC5, on procède comme suit : - la poudre initiale a une granulométrie dont la taille varie de 20 pm à 1 mm, et plus particulièrement un d90 de 50 pm et un d50 de 25 pm ; on introduit la poudre de polyéthersulfone dans un 20 mélangeur ; puis on ajoute l'eau déminéralisée. Les propriétés de la composition aqueuse ainsi obtenue SFC5 sont les suivantes : - extrait sec théorique : 18,2 % 25 - extrait sec mesuré dans la composition : 18,3 % - il s'agit d'une suspension de couleur blanche opaque. - le pH de cette composition est compris entre 6 et 7. - la composition obtenue SFC5 décante en moins d'une journée. 30 - la détermination de la taille des particules par diffraction de la lumière à l'aide du granulomètre 3022553 29 laser Mastersizer montre que l'on obtient un pic principal en d50 centré sur un diamètre moyen de 15 à 25 pm et un pic principal en d90 centré sur un diamètre moyen de 40 à 55 pm. 5 EXEMPLE COMPARATIF 6 d'une composition aqueuse de semi-fini (SFC6) : Préparation d'une composition aqueuse de semi-fini SFC6 avec solvant aprotique polaire et sans base de Lewis. 10 On réalise une composition aqueuse de semi-fini SFC6 comportant les composés suivants, leurs quantités respectives étant indiquées ci-dessous : - Polyéthersulfone (100 % d'extrait sec) : 119,13 g 15 - N-formylmorpholine (NFM) : 198,5 g - Eau déminéralisée : 344,5 g - TOTAL : 662,13 g Pour réaliser la composition aqueuse de semi-fini 20 SFC6, on procède comme suit : on utilise une poudre initiale de granulométrie dont la taille de particules varie de 20 pm à 1 mm et présentant plus particulièrement un d90 diamètre de 50 pm et un diamètre d50 de 25 pm ; 25 on introduit la poudre de polyéthersulfone dans un mélangeur ; puis on ajoute l'eau déminéralisée ; le broyage est réalisé dans un broyeur à billes de marque Discontimill®, à température ambiante pendant une 30 durée pouvant varier entre 15 et 30 heures, de préférence entre 12 et 24 heures pour avoir réduit la taille des 3022553 30 particules jusqu'à des valeurs comprises en d90 entre 1 et 50 pm et de préférence entre 5 pm et 30 pm, voire de préférence de 10 pm et 20 pm. Les propriétés de la composition aqueuse ainsi 5 obtenue SFC6 sont les suivantes : - extrait sec théorique : 18,0 % - extrait sec mesuré dans la composition : 18,1 % - il s'agit d'une suspension de couleur blanche opaque. - le pH de cette composition est compris entre 6 et 7. 10 - la composition décante en 3 ou 4 jours. EXEMPLE 5 d'une composition aqueuse de semi-fini selon l'invention (SF5) : Préparation d'une composition aqueuse de semi-fini selon 15 l'invention SF5 sans solvant aprotique polaire, ni base de Lewis. On réalise une composition aqueuse de semi-fini SF5 comportant les composés suivants, leurs quantités 20 respectives étant indiquées ci-après : - polysulfure de phénylène PPS (à 100 %) : 218,9 g Eau déminéralisée : 1123,1 g TOTAL : 1342,0 g 25 Pour réaliser la composition aqueuse de semi-fini SF5, on procède comme suit : une étape de broyage réalisée dans un broyeur à billes de marque Discontimill®, à température ambiante pendant une durée pouvant varier entre 15 et 30 30 heures, de préférence entre 12 et 24 heures pour avoir réduit la taille des particules jusqu'à des 3022553 31 valeurs de d90 comprises entre 1 à 50 pm, et de préférence entre 5 pm et 30 pm, et mieux entre 10 pm et 20 pm ; on introduit le polysulfure de phénylène dans le 5 broyeur, la poudre initiale ayant une granulométrie dont la taille varie du mm à quelques centaines de microns ; puis on ajoute l'eau déminéralisée dans le broyeur, pour la mise en suspension de la PPS. 10 Après broyage, les propriétés de la composition aqueuse SF5 ainsi obtenue sont les suivantes : - extrait sec théorique : 16,3 % - extrait sec mesuré dans la composition : 16,0 % - il s'agit d'une suspension de couleur blanc crème. 15 - le pH de cette composition est compris entre 3 et 4. - viscosité (en coupe 2,5 selon la norme DIN EN ISO 2433) : 50 s ; la composition SF5 est toujours stable après 60 jours de stockage, et l'évolution dans le temps de la viscosité est inférieure à 20 %. 20 - la détermination de la taille des particules par diffraction de la lumière à l'aide du granulomètre laser Mastersizer montre que l'on obtient un pic principal en d50 centré sur un diamètre moyen de 5 à 6 pm et qu'il n'y a pas de grosses particules 25 supérieures à 20 pm (d90 de 19 pm). L'absence de particules supérieures à 20 pm confirme la mise en suspension de la totalité de la poudre. 3022553 32 EXEMPLE 6 d'une composition aqueuse de primaire selon l'invention (Pl) : Préparation d'une composition aqueuse de primaire selon l'invention Pl à partir de la composition de semi-fini 5 SF1 de l'exemple 1. On réalise une composition aqueuse de primaire Pl d'accrochage comportant les composés suivants, leurs quantités respectives étant indiquées ci-dessous : 10 - Dispersion PTFE (60 % d'extrait sec) : 33,3 g - Dispersion de noir de carbone (25 % d'extrait sec) : 3,8 g - Composition de semi-fini SF1 (16,3 % d'extrait sec) : 29,2 g 15 - N-formylmorpholine (NEM) : 9,9 g - Système tensioactif non-ionique à base d'alkylphénol éthoxylé (13 %) : 5,6 g - Silice colloïdale (30 % d'extrait sec) : 12,0 g - NH4OH (d=0,9) : 0,8 g 20 - Eau déminéralisée : 4,7 g - Total : 100 g Le taux de solvant aprotique polaire non toxique (dit « non étiqueté ») dans la composition Pl, à savoir 25 de N-formylmorpholine, est de 9,9 % par rapport à la composition Pl totale. Le taux de solvant aprotique polaire toxique (dit « étiqueté ») dans la composition Pl, la N-méthylpyrrolidone, est à l'état de traces par rapport à la composition Pl totale. De ce fait, la 30 composition de primaire Pl n'est pas étiquetée toxique. 3022553 33 Le taux de résine fluorée dans la composition de primaire Pl sèche est de l'ordre de 70 % par rapport au poids total de la composition Pl. Les propriétés de la composition de primaire Pl 5 ainsi obtenue sont les suivantes : - extrait sec mesuré dans la composition : 31,0 % - viscosité (en coupe 2,5 selon la norme DIN EN ISO 2433/ASTM D5125) : 48 s. 10 EXEMPLE 7 d'une composition aqueuse de primaire selon l'invention (P2) : Préparation d'une composition aqueuse de primaire selon l'invention P2 à partir de la composition aqueuse de semi-fini SF2 de l'exemple 2. 15 On réalise une composition aqueuse de primaire P2 d'accrochage comportant les composés suivants, leurs quantités respectives étant indiquées ci-dessous : - Dispersion de PTFE (60 % d'extrait sec) : 37,0 g 20 - Dispersion de noir de carbone (25 % d'extrait sec) Composition de semi-fini SF2 (16,3 % : 4,2 g Système tensioactif non-ionique à base d'extrait sec) : 32,4 g d'alkylphénol 25 éthoxylé (13 %) : 6,2 g Silice colloïdale (30 % d'extrait sec) : 13,3 g NH4OH (d=0,9) : 0,8 g Eau déminéralisée : 5,2 g Total : 100 g 30 3022553 34 Le taux de solvant aprotique polaire non étiqueté dans la composition P2, à savoir de N-formylmorpholine, est de 3,1 % provenant de la composition de semi-fini SF2. Le taux de solvant aprotique polaire étiqueté dans 5 la composition P2 est tel que la quantité de NMP est à l'état de traces par rapport à la composition P2 totale. De ce fait la composition de primaire P2 n'est pas étiquetée toxique. Le taux de résine fluorée dans la composition de 10 primaire P2 sèche est de l'ordre de 70 % en poids. Les propriétés de la composition de primaire P2 ainsi obtenue sont les suivantes : - extrait sec mesuré dans la composition : 33,4 % - viscosité (en coupe 2,5 selon la norme DIN EN ISO 15 2433/ASTM D5125) : 51 s. EXEMPLE 8 d'une composition aqueuse de primaire selon l'invention (P3) : Préparation d'une composition aqueuse de primaire selon 20 l'invention P3 à partir de la composition de semi-fini SF3 de l'exemple 3. On réalise une composition aqueuse de primaire P3 d'accrochage comportant les composés suivants, leurs 25 quantités respectives étant indiquées ci-après : 3022553 Dispersion de PTFE (60 % d'extrait sec) : 33,2 g 5 Dispersion de noir de carbone (25 % d'extrait sec) : 3,8 g Composition de semi-fini SF3 (16,3 % d'extrait sec) : 29,1 g Diméthyl sulfoxyde (DMSO) : 10,1 g Système tensioactif non-ionique à base d'alkylphénol éthoxylé (13 %) : 5,6 g Silice colloïdale (30 % d'extrait sec) : 11,9 g 10 NH4OH (d=0,9) : 0,8 g Eau déminéralisée : 4,7 g Total : 100 g Le taux de solvant aprotique polaire non étiqueté 15 dans la composition P3 (DMSO) est de l'ordre de 10 % en poids par rapport au poids total de la composition P3. Le taux de solvant aprotique polaire étiqueté dans la composition P3 est tel que la quantité de NMP est à l'état de traces et la quantité de NEP est de 3,1 % par 20 rapport à la composition P3 totale. Le taux de résine fluorée dans la composition de primaire P3 sèche est de l'ordre de 70 %. Les propriétés de la composition de primaire P3 ainsi obtenue sont les suivantes : 25 - extrait sec mesuré dans la composition : 30,1 % - viscosité (en coupe 2,5 selon la norme DIN EN ISO 2433/ASTM D5125) : 49 s. 3022553 36 EXEMPLE COMPARATIF 7 d'une composition aqueuse de primaire (PC1) : Préparation d'une composition aqueuse de primaire PC1 à partir de la composition de semi-fini SFC1 de l'exemple 5 comparatif 1. On réalise une composition aqueuse de primaire PC1 d'accrochage comportant les composés suivants, leurs quantités respectives étant indiquées ci-après : 10 - Dispersion PTFE (60 % d'extrait sec) : 31,0 g - Dispersion de noir de carbone (25 % d'extrait sec) : 3,6 g - Composition de semi-fini SFC1 (9,5 % d'extrait sec) : 46,4 g 15 - Système tensioactif non-ionique à base d'alkylphénol éthoxylé (13 %) : 5,2 g - Silice colloïdale (30 % d'extrait sec) : 11,1 g - NH4OH (d=0,9) : 1,4 g - Eau déminéralisée : 1,2 g 20 - Total : 100 g Le taux d'amine dans la composition de primaire PC1 de 2,4 % en poids. Le taux de solvant aprotique polaire étiqueté dans la composition PC1 est tel que le 25 taux de N-éthylpyrrolidone est de 16,3 % par rapport à la composition PC1 totale. Le taux de résine fluorée dans la composition de primaire PC1 sèche est de l'ordre de 70 %. Les propriétés de la composition de primaire PC1 30 ainsi obtenue sont les suivantes : - extrait sec mesuré dans la composition : 28,0 % 3022553 37 - viscosité (en coupe 2,5 selon la norme DIN EN ISO 2433/ASTM D5125) : 55 s. EXEMPLE COMPARATIF 8 d'une composition aqueuse de 5 primaire (PC2) : Préparation d'une composition aqueuse de primaire PC2 à partir de la composition de semi-fini SFC2 de l'exemple comparatif 2. 10 On réalise une composition aqueuse de primaire PC2 d'accrochage comportant les composés suivants, leurs quantités respectives étant indiquées ci-dessous : - Dispersion PTFE (60 % d'extrait sec) : 37,4 g - Dispersion de noir de carbone (25 % d'extrait sec) 15 : 4,3 g - Composition de semi-fini SFC2 (16,3 % d'extrait sec) : 32,7 g - N-éthylpyrrolidone (NEP) : 2,6 g - Système tensioactif non-ionique à base d'alkylphénol 20 éthoxylé (13 %) : 6,3 g - Silice colloïdale (30 % d'extrait sec) : 13,4 g - NH4OH (d=0,9) : 1,7 g - Eau déminéralisée : 1,5 g - Total : 100 g 25 Le taux de solvant aprotique polaire étiqueté dans la composition PC2 est tel que le taux de N-éthylpyrrolidone est de 3 % par rapport à la composition PC2 totale. 30 Le taux de résine fluorée dans la composition de primaire PC2 sèche est de l'ordre de 70 %. 3022553 38 Les propriétés de la composition de primaire PC2 ainsi obtenue sont les suivantes : extrait sec mesuré dans la composition : 33,8 % viscosité (en coupe 2,5 selon la norme DIN EN ISO 5 2433/ASTM D5125) : 55 s. EXEMPLE COMPARATIF 9 d'une composition aqueuse de primaire (PC3) : Préparation d'une composition aqueuse de primaire PC3 à 10 partir de la composition de semi-fini SF1 de l'exemple 1. On réalise une composition aqueuse de primaire PC3 d'accrochage comportant les composés suivants, leurs quantités respectives étant indiquées ci-dessous : 15 - Dispersion de PTFE (60 % d'extrait sec) : 38,4 g - Dispersion de noir de carbone (25 % d'extrait sec) : 4,4 g - Composition de semi-fini SF1 (16,3 % d'extrait sec) : 33,6 g 20 - Système tensioactif non-ionique à base d'alkylphénol éthoxylé (13 %) : 6,5 g - Silice colloïdale (30 % d'extrait sec) : 13,8 g - NH4OH (d=0,9) : 1,8 g - Eau déminéralisée : 1,5 g 25 - Total : 100 g Le taux de solvant aprotique polaire étiqueté dans la composition PC3 est tel que le taux de N-méthylpyrrolidone est à l'état de traces par rapport 30 à la composition PC3 totale. 3022553 39 La teneur en solvant aprotique polaire du primaire PC3 est inférieure à 2%. Le taux de résine fluorée dans la composition de primaire PC3 sèche est de l'ordre de 70 %. 5 Les propriétés de la composition de primaire PC3 ainsi obtenue sont les suivantes : - extrait sec mesuré dans la composition : 34,7% - viscosité (en coupe 2,5 selon la norme DIN EN ISO 2433/ASTM D5125) : 51 s. 10 EXEMPLE COMPARATIF 10 d'une composition aqueuse de primaire (PC4) : Préparation d'une composition aqueuse de primaire PC4 à partir de la composition de semi-fini SFC3 de l'exemple 15 comparatif 3. On réalise une composition aqueuse de primaire PC4 d'accrochage comportant les composés suivants, leurs quantités respectives étant indiquées ci-dessous : 20 - Dispersion PTFE (60 % d'extrait sec) : 24,3 g - Dispersion de noir de carbone (25 % d'extrait sec) : 2,8 g - Composition de semi-fini SFC3 (6 % d'extrait sec) : 57,9 g 25 Système tensioactif non-ionique à base d'alkylphénol éthoxylé (13 %) : 4,1 g Silice colloïdale (30 % d'extrait sec) : 8,7 g NH4OH (d=0,9) : 1,2 g Eau déminéralisée : 1,5 g 30 Total : 100 g 3022553 Le taux d'amine dans la composition de primaire PC4 est de 1,7 % en poids. Le taux de solvant aprotique polaire étiqueté dans la composition PC4 est tel que le taux de N-méthylpyrrolidone est à l'état de traces par 5 rapport à la composition PC4 totale. Le taux de résine fluorée dans la composition de primaire PC4 sèche est de l'ordre de 70 %. Les propriétés de la composition de primaire PC4 ainsi obtenue sont les suivantes : 10 - extrait sec mesuré dans la composition : 22,0 % - viscosité (en coupe 2,5 selon la norme DIN EN ISO 2433/ASTM D5125) : 41 s. EXEMPLE COMPARATIF 11 d'une composition aqueuse de 15 primaire (PC5) : Préparation d'une composition aqueuse de primaire PC5 à partir de la composition de semi-fini SFC4 de l'exemple comparatif 4. 20 On réalise une composition aqueuse de primaire PC5 d'accrochage comportant les composés suivants, leurs quantités respectives étant indiquées ci-après : 3022553 41 - Dispersion PTFE (60 % d'extrait sec) : 38,5 g - Dispersion de noir de carbone (25 % d'extrait sec) : 4,4 g - Composition de semi-fini SFC4 (16,1 % d'extrait sec) 5 : 33,9 g - Système tensioactif non-ionique à base d'alkylphénol éthoxylé (13 %) : 6,5 g - Silice colloïdale (30 % d'extrait sec) : 13,7 g - NH4OH (d=0,9) : 1,8 g 10 - Eau déminéralisée : 1,5 g - Total : 100 g Le taux de solvant aprotique polaire étiqueté dans la composition PC5 est tel que la quantité de 15 N-méthylpyrrolidone est à l'état de traces et le taux de N-éthylpyrrolidone est de 10,2% apporté par la composition de semi-fini SFC4. Le taux de résine fluorée dans la composition de primaire PC5 sèche est de l'ordre de 70 %. 20 Les propriétés de la composition de primaire PC5 ainsi obtenue sont les suivantes : - extrait sec mesuré dans la composition : 34,6 % 25 - Viscosité (en coupe 2,5 2433/ASTM D5125) : 51 s. selon la norme DIN EN ISO 3022553 42 EXEMPLE 9 d'une composition aqueuse de primaire selon l'invention (P4) : Préparation d'une composition aqueuse de primaire P4 à partir de la composition de semi-fini SF4 de l'exemple 4. 5 On réalise une composition aqueuse de primaire P4 d'accrochage comportant les composés suivants, leurs quantités respectives étant indiquées ci-dessous : - Dispersion PTFE (60 % d'extrait sec) : 33,8 g 10 - Dispersion de noir de carbone (25 % d'extrait sec) : 5,8 g - Composition de semi-fini SF4 (18,2% d'extrait sec) : 26,8 g - N-formylmorpholine (NEM) : 10,1 g 15 - Système tensioactif non-ionique à base d'alkylphénol éthoxylé (13 %) : 5,7 g - Silice colloïdale (30 % d'extrait sec) : 12,4 g - Eau déminéralisée : 5,4 g - Total : 100 g 20 Le taux de solvant aprotique polaire non étiqueté dans la composition P4 est tel que le taux de N-formylmorpholine est de 10,1 % en poids par rapport au poids total de la composition P4. 25 Le taux de résine fluorée dans la composition de primaire P4 sèche est de l'ordre de 70 %. Les propriétés de la composition de primaire P4 ainsi obtenue sont les suivantes : - extrait sec mesuré dans la composition : 31,1 % 30 - viscosité (en coupe 2,5 selon la norme DIN EN ISO 2433/ASIM D5125) : 45 s. 3022553 43 EXEMPLE COMPARATIF 12 d'une composition aqueuse de primaire (PC6) : Préparation d'une composition aqueuse de primaire PC6 à partir de la composition de semi-fini SF4 de l'exemple 4. 5 On réalise une composition de primaire PC6 d'accrochage comportant les composés suivants, leurs quantités respectives étant indiquées ci-dessous : - Dispersion PTFE (60 % d'extrait sec) : 36,5 g 10 - Dispersion de noir de carbone (25 % d'extrait sec) : 6,3 g - Composition de semi-fini SF4 (18,2% d'extrait sec) : 28,9 g - N-éthylpyrrolidone : 3,0 g 15 - Système tensioactif non-ionique à base d'alkylphénol éthoxylé (13 %) : 6,2 g - Silice colloïdale (30 % d'extrait sec) : 13,4 g - Eau déminéralisée : 5,8 g - Total : 100 g 20 Le taux de solvant aprotique polaire étiqueté dans la composition PC6 est tel que le taux de N-éthylpyrrolidone (NEP) est de 3% en poids par rapport au poids total de la composition PC6. Le taux de résine 25 fluorée dans la composition de primaire PC6 sèche est de l'ordre de 70 %. Les propriétés de la composition de primaire PC6 ainsi obtenues sont les suivantes : - extrait sec mesuré dans la composition : 33,5 % - viscosité (en coupe 2,5 selon la norme DIN EN ISO 30 2433/ASTM D5125) : 48 s. 3022553 44 EXEMPLE COMPARATIF 13 d'une composition aqueuse de primaire (PC7) : Préparation d'une composition aqueuse de primaire PC7 à partir de la composition de semi-fini SFC5 de l'exemple 5 comparatif 5. On réalise une composition aqueuse de primaire PC7 d'accrochage comportant les composés suivants, leurs quantités respectives étant indiquées ci-dessous : 10 - Dispersion PTFE (60 % d'extrait sec) : 30,0 g - Dispersion de noir de carbone (25 % d'extrait sec) : 5,9 g - Composition de semi-fini SFC5 (18,2 % d'extrait sec) : 27,1 g 15 - N-formylmorpholine (NFM) : 10,2 g - Système tensioactif non-ionique à base d'alkylphénol éthoxylé (13 %) : 5,8 g - Silice colloïdale (30 % d'extrait sec) : 12,6 g - Eau déminéralisée : 5,4 g 20 - Total : 100 g Le taux de solvant aprotique polaire non étiqueté dans la composition PC7 est tel que le taux de N-formylmorpholine (NFM) est de 10,2 % en poids. 25 Le taux de résine fluorée dans la composition de primaire PC7 sèche est de l'ordre de 70 %. Les propriétés de la composition de primaire PC7 ainsi obtenue sont les suivantes : - extrait sec mesuré dans la composition : 30,4 % 30 - viscosité (en coupe 2,5 selon la norme DIN EN ISO 2433/ASTM D5125) : 42 s. 3022553 EXEMPLE COMPARATIF 14 d'une composition aqueuse de primaire (PC8) : Préparation d'une composition aqueuse de primaire PC8 à partir de la composition de semi-fini SFC6 de l'exemple 5 comparatif 6. On réalise une composition aqueuse de primaire PC8 d'accrochage comportant les composés suivants, leurs quantités respectives étant indiquées ci-après : 10 - Dispersion PTFE (60 % d'extrait sec) : 36,8 g - Dispersion de noir de carbone (25 % d'extrait sec) : 6,6 g - Composition de semi-fini SFC6 (18,0 % d'extrait sec) : 30,2 g 15 - Système tensioactif non-ionique à base d'alkylphénol éthoxylé (13 %) : 6,5 g - Silice colloïdale (30 % d'extrait sec) : 14,0 g - Eau déminéralisée : 6,0 g - Total : 100 g 20 Le taux de solvant aprotique polaire non étiqueté dans la composition PC8 est tel que le taux de N-formylmorpholine (NFM) est de 10 % provenant de la composition de semi-fini SFC6. 25 Le taux de résine fluorée dans la composition de primaire PC8 sèche est de l'ordre de 70 %. Les propriétés de la composition de primaire PC7 ainsi obtenue sont les suivantes : extrait sec mesuré dans la composition : 34,2 % 30 viscosité (en coupe 2,5 selon la norme DIN EN ISO 2433/ASTM D5125) : 47 s. 3022553 46 EXEMPLE COMPARATIF 15 d'une composition aqueuse de primaire (PC9) : Préparation d'une composition aqueuse de primaire PC9 à partir de la composition de semi-fini SF5 de l'exemple 5. 5 On réalise une composition aqueuse de primaire PC9 d'accrochage comportant les composés suivants, leurs quantités respectives étant indiquées ci-dessous : - Dispersion PTFE (60 % d'extrait sec) : 31,1 g 10 - Dispersion de noir de carbone (25 % d'extrait sec) : 3,6 g - Composition de semi-fini SF5 (16,3 % d'extrait sec) : 27,2 g - N-éthylpyrrolidone : 15,9 15 - Système tensioactif non-ionique à base d'alkylphénol éthoxylé (13 %) : 5,3 g - Silice colloïdale (30 % d'extrait sec) : 11,2 g - NH4OH (d=0,9) : 0,7 g - Eau déminéralisée : 4,4 g 20 - Total : 100 g Le taux de solvant aprotique polaire N-éthylpyrrolidone (NEP) est de 15 % en poids dans la composition PC9. 25 Le taux de résine fluorée dans la composition de primaire PC9 sèche est de l'ordre de 70 %. Les propriétés de la composition de primaire PC9 ainsi obtenue sont les suivantes : - extrait sec mesuré dans la composition : 28,1 % 30 - viscosité (en coupe 2,5 selon la norme DIN EN ISO 2433/ASTM D5125): 48 s. 3022553 47 RESULTATS DES TESTS REALISES Les compositions aqueuses de semi-fini précédemment décrites, ainsi que les compositions 5 aqueuses de primaire, sont listées dans les tableaux 1 et 2 ci-après. Les revêtements obtenus à partir de ces différentes compositions sont soumis aux tests d'adhérence du primaire sur le substrat et au test de coloration. 10 La coloration du revêtement appréciée visuellement permet de valider que les formules réalisées selon l'invention présente des jaunissements nuls à faibles acceptables en comparaison avec les formulations traditionnelles incorporant des bases de Lewis. 15 L'adhérence du revêtement est assurée lorsque la taille de la poudre est conforme à l'invention. 48 ..-1 a ...1 44 Composition de semi-fini SF1 SF2 SF3 SFC1 SFC2 SF4 SFC3 SFC4 , 1 0 m Type de résine PAI poudre PAI poudre PAI poudre PAI solvant PAI poudre PES PAI poudre PAI poudre poudre Type d'amine 0 0 o TEA 0 0 TEA o Taille des particules de d90 30gm d90 20pm d50 5% traces traces NEP=30% 0 Composition de primaire Pl P2 P3 PC1 PC2 PC3 PC4 PC5 m .-1 ..-i N ill Résine fluorée Oui Oui Oui Oui Oui Oui Oui Oui Solvant aprotique polaire Oui Oui Oui Oui Oui Oui Oui Oui NMP traces NMP traces NMP traces NEP>5% NEP=2,6% NMP NMP traces NMP traces NEP=10% NEP=3,1% traces Solvant aprotique polaire NFM=10% NFM=3,1% DMS0=10% 0 0 0 o O non étiqueté Etiquetage du primaire NON NON OUI OUI OUI NON NON OUI m Coloration du revêtement FAIBLE FAIBLE FAIBLE Fort jaunissement non acceptable FAIBLE FAIBLE Fort FAIBLE H jaunissement m M Test d'adhérence sur Excellente Excellente Bonne Excellente Mauvaise Mauvaise Excellente Mauvaise substrat Alu lisse Tableau 1 49 ..-1 0 -.-1 44 Composition de semi-fini SF4 SF4 SFC5 SFC6 SF5 1 1 0 Type de résine PES poudre PES poudre PES poudre PES poudre PPS poudre Type d'amine o O o 0 0 Taille des particules de d90 30pm d90 20pm d50 REVENDICATIONS1. Composition aqueuse de semi-fini de primaire exempte de base de Lewis et comprenant au moins un 5 polymère hétérocyclique et de l'eau, caractérisée en ce que le polymère hétérocyclique se présente sous forme de poudre dont le diamètre d90 est inférieur ou égal à 20 pm. 10 2. Composition selon la revendication 1 caractérisée en ce qu'elle comprend entre 0 et 10 % en poids de solvant aprotique polaire par rapport au poids total de la composition aqueuse de semi-fini. 15 3. Composition selon la revendication 2 caractérisée en ce qu'elle comprend au plus 0,3% en poids de solvant aprotique polaire toxique. 4. Composition selon l'une quelconque des 20 revendications 1 à 3, dans laquelle l'indice d'acide des polymères hétérocycliques est égal à 0 mg de KOH/g. 5. Composition selon la revendication 4, dans laquelle le polymère hétérocyclique est un polyéther 25 sulfone (PES), ou un polysulfure de phénylène (PPS), ou un polyéther éther cétone (PEEK), ou un polyéther cétone (PEK), ou un dérivé des polymères susmentionnés. 6. Composition selon l'une quelconque des 30 revendications 1 à 3, dans laquelle l'indice d'acide des polymères hétérocycliques est compris entre 1 et 200 mg de KOH/g. 3022553 51 7. Composition selon la revendication 6, dans laquelle le polymère hétérocyclique est un polyimide (PI) ou un polyamide-imide (PAI). 8. Composition selon l'une quelconque des revendications 1 à 7, dans laquelle le degré de polymérisation des polymères hétérocycliques est supérieur ou égal à 5. 9. Composition aqueuse de primaire, caractérisée en ce qu'elle comprend une composition aqueuse de semi-fini telle que définie selon l'une quelconque des revendications 1 à 8, au moins une résine fluorocarbonée et entre 2 à 20 % en poids d'au moins un solvant par rapport au poids total de ladite composition aqueuse de primaire. 10. Composition aqueuse de primaire selon la revendication 9, dans laquelle ledit solvant est un 20 solvant aprotique polaire. 11. Composition aqueuse de primaire selon l'une quelconque des revendications 9 et 10, dans laquelle ledit solvant aprotique polaire est un solvant aprotique 25 polaire non toxique. 12. Composition aqueuse de primaire selon l'une quelconque des revendications 9 à 11, dans laquelle le solvant aprotique polaire non toxique est le 30 N-formylmorpholine (NFM). 13. Composition selon l'une quelconque des revendications 9 à 12, dans laquelle la résine fluorocarbonée est choisie dans le groupe comprenant le 3022553 52 polytétrafluoroéthylène (PTFE), les copolymères de tétrafluoroéthylène et de perfluoropropylvinyléther (PFA), les copolymères de tétrafluoroéthylène et d'hexafluoropropène (FEP), le polyfluorure de vinylidène 5 (PVDF), les copolymères de tétrafluoroéthylène et de polyméthylvinyléther (MVA), les terpolymères de tétrafluoroéthylène, de polyméthylvinyléther et de fluoroalkylvinyléther (TFE/PMVE/FAVE), l'éthylène tétrafluoroéthylène (ETFE), et leurs mélanges. 10 14. Composition selon la revendication 13, dans laquelle la résine fluorocarbonée est le polytétrafluoroéthylène (PTFE), ou un mélange de PTFE et de PFA (PTFE/PFA), ou un mélange de PTFE et de FEP 15 (PTFE/FEP). 15. Composition selon l'une quelconque des revendications 9 à 14, dans laquelle la résine fluorocarbonée représente 1 à 99 % en poids du poids 20 total sec de la composition de primaire. 16. Composition selon la revendication 15, dans laquelle la résine fluorocarbonée représente 30 à 80 % en poids du poids total sec de la composition de primaire. 25 17. Composition selon l'une quelconque des revendications 9 à 16, comprenant en outre au moins une charge. 30 18. Composition selon la revendication 17, dans laquelle la charge représente moins de 40 % en poids, et de préférence de 3 à 20 % en poids, du poids total de la composition de primaire. 3022553 53 19. Composition selon l'une quelconque des revendications 17 et 18, dans laquelle la charge est sous forme de nanoparticules de silice et/ou d'alumine. 5 20. Procédé de préparation d'une composition aqueuse de semi-fini de primaire comprenant les étapes suivantes : a) la fourniture d'au moins un polymère hétérocyclique, 10 b) le broyage dudit polymère hétérocyclique pour obtenir une poudre de granulométrie dont le diamètre d90 est inférieur ou égal à 20 pm, c) la préparation d'un mélange aqueux contenant ledit polymère hétérocyclique, de l'eau, et un 15 solvant aprotique polaire dont la concentration est comprise entre 0% et 10% en poids total dudit mélange, d) la mise en suspension dudit mélange aqueux pour obtenir une composition aqueuse de semi-fini de primaire, exempte de base de Lewis. 21. Procédé selon la revendication 20, dans lequel le mélange aqueux préparé à l'étape d) comprend au plus 0,3% en poids, de solvant aprotique polaire toxique. 22. Procédé selon l'une quelconque des revendications 20 et 21, dans lequel l'étape b) de broyage est un broyage cryogénique ou un broyage mécanique à température ambiante. 30 23. Procédé de préparation d'une composition aqueuse de primaire, comprenant le mélange de la 3022553 54 composition de semi-fini telle que définie selon l'une quelconque des revendications 1 à 8 ou telle que préparée selon le procédé de préparation d'une composition aqueuse de semi-fini de primaire tel que défini selon l'une 5 quelconque des revendications 20 à 22, avec une résine fluorocarbonée en poudre ou en dispersion aqueuse et entre 2 et 20 % en poids d'au moins un solvant par rapport au poids total de ladite composition aqueuse de primaire. 10 24. Procédé de fabrication d'un article comprenant les étapes suivantes : i. la fourniture d'un substrat métallique présentant deux faces opposées ; 15 ii. l'application, sur l'une des faces dudit substrat, d'au moins une couche de composition de semi-fini telle que définie selon l'une quelconque des revendications 1 à 8 ou d'une couche de composition de primaire telle que 20 définie selon l'une quelconque des revendications 9 à 19 ; iii. l'application, sur ladite couche de composition de semi-fini ou de composition de primaire, d'au moins une couche de composition de finition 25 comprenant au moins une résine fluorocarbonée ; puis iv. la cuisson de l'ensemble à une température comprise entre 300°C et 430°C. 25. Article susceptible d'être obtenu selon le procédé tel que défini selon la revendication 24. 3022553 55 26. Article selon la revendication 25, constituant un article culinaire dont l'une des faces constitue une face interne concave destinée à être en contact avec des aliments placés à l'intérieur dudit article et l'autre 5 face est une face externe convexe destinée à être en contact avec une source de chaleur.